СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION ARTICLES

Изобретение относится к промышленности строительных материалов, а именно к составам сырьевых смесей для изготовления кирпича, керамических блоков.
Известна сырьевая смесь, содержащая, мас.%: глина 20,0-40,0; макулатура 0,1-10,0; древесные опилки 0,1-4,5; измельченное стекловолокно 50,0-79,0 [1].
Задачей изобретения является снижение себестоимости и повышение прочности строительных изделий, изготовленных из сырьевой смеси.
Технический результат достигается тем, что сырьевая смесь для изготовления строительных изделий, включающая глину, макулатуру, древесные опилки, измельченное стекловолокно, дополнительно содержит молотый стеклобой при следующем соотношении компонентов, мас.%: глина 89,6-93,5; макулатура 0,1-0,2; древесные опилки 0,1-0,2; измельченное стекловолокно 0,1-0,2; молотый стеклобой 6,0-10,0.
В таблице приведены составы сырьевой смеси.
Компоненты
Состав, мас.%
1
2
3
Глина
89,6
91,55
93,5
Макулатура
0,2
0,15
0,1
Древесные опилки
0,1
0,15
0,2
Измельченное стекловолокно
0,1
0,15
0,2
Молотый стеклобой
10,0
8,0
6,0
Прочность на сжатие, МПа
не менее 8
не менее 8
не менее 8
Для приготовления сырьевой смеси может быть использована любая качественная глина. Может быть использован бой любого силикатного стекла (тарного, листового, медицинского и др.). Макулатуру измельчают на куски размером 3-7 мм. Стекловолокно (любого химического состава) нарезают на отрезки длиной 3-10 мм.
2
Стеклобой размалывают до порошкообразного состояния (удельная поверхность 3000-4500 см/г). Древесные опилки смешивают с измельченной макулатурой, измельченным стекловолокном, молотым стеклобоем, добавляют глину и еще раз смешивают. Полученную сырьевую смесь увлажняют до 18-26% и формуют из нее изделия, которые сушат до влажности не более 6% и обжигают (в зависимости от свойств используемой глины) в интервале температур 850-1200°C.
Источник информации
1. SU 1379257, C03C 10/00, 1988.